ДВУХКОМПОНЕНТНЫЕ СИНТЕТИЧЕСКИЕ ВОЛОКНА ДЛЯ ПРИМЕНЕНИЯ В СТРОИТЕЛЬНЫХ МАТЕРИАЛАХ НА ЦЕМЕНТНОЙ ОСНОВЕ

после окончания вытягивания
1. Синтетическое волокно для применения в бетоне с максимальным размером зерна > 4 мм, имеющее средний диаметр от 0,15 до 2 мм, что соответствует примерно от 160 до 28000 дтекс (децитекс = грамм на 10000 погонных метров), отличающееся тем, что оно является двухкомпонентным волокном с кратностью вытяжки от 5 до 15, полученным способом соэкструзии и состоящим из центральной сердцевины и окружающей ее оболочки из разных чистых полимеров или полимерных смесей, и тем, что на этом непрерывно тянутом двухкомпонентном волокне  образуют непрерывно или с интервалами структурированную или рифленую поверхность, причем глубина этого структурирования составляет более 10% среднего диаметра волокон, а максимальное расстояние между верхушками в образованной структуре в аксиальном направлении составляет от 0,5 до 3 мм.
2. Синтетическое волокно по п.1 для применения в бетоне с максимальным диаметром зерна > 4 мм, отличающееся тем, что волокно является полиолефиновым волокном, то есть состоит из полипропилена, или полиэтилена, или из смеси этих исходных материалов, или изготовлено из другого термопластичного сырья.
3. Синтетическое волокно по п.1 для применения в бетоне с максимальным диаметром зерна > 4 мм, отличающееся тем, что его сердцевина (3) состоит из полимеров с низкой скоростью течения расплава (MFR) и узким молекулярно-весовым распределением, а его оболочка (7) состоит из полимеров с более высокой MFR и более широким молекулярно-весовым распределением.
4. Синтетическое волокно по п.1 для применения в бетоне с максимальным диаметром зерна >4 мм, отличающееся тем, что поверхность структурирована механическим тиснением (5) с одной или более сторон, которое имеет прямоугольную, диагональную, крестообразную или любую другую форму.
5. Синтетическое волокно по п.1 для применения в бетоне с максимальным диаметром зерна >4 мм, отличающееся тем, что в полимер сердцевины (3), полимер оболочки (7) или в оба полимера (3,7) включены минеральные, металлические или керамические частицы (6) в форме наполнителей, солей, стеклянных частиц, стеклянных шариков или волокнистых материалов.
6. Синтетическое волокно по п.5 для применения в бетоне с максимальным диаметром зерна > 4 мм, отличающееся тем, что в полимер оболочки (7) введено от 3 мас.% до 25 мас.% мелких минеральных наночастиц с диаметром зерна ≤ 1 мкм.
7. Синтетическое волокно по п.3 для применения в бетоне с максимальным диаметром зерна > 4 мм, отличающееся тем, что в полимер оболочки (7) включены функциональные группы для увеличения поверхностного натяжения и полярности волокон.
8. Синтетическое волокно по п.1 для применения в бетоне с максимальным диаметром зерна > 4 мм, отличающееся тем, что оно собрано в пучки (8) из нескольких тысяч отрезков, обернутых водорастворимой синтетической пленкой (9), и удерживаются ею.
9. Синтетическое волокно по п. 8 для применения в бетоне с максимальным диаметром зерна > 4 мм, отличающееся тем, что оно собрано в плотные пучки (8) из нескольких тысяч отрезков длиной от 10 до 80 мм, причем пучки с обеих сторон отрезаны ровно и удерживаются вместе с помощью окружающей их водорастворимой инертной синтетической пленки (9).
10. Применение синтетического волокна по одному из предыдущих пунктов для использования в бетоне с максимальным диаметром зерна > 4 мм, отличающееся тем, что оно в пучках (8), состоящих из нескольких тысяч отрезков длиной от 10 до 80 мм, причем эти пучки (8) обернуты водорастворимой синтетической пленкой (9), добавляют в строительный материал на цементной основе и смешивают с ним.